(57)【要約】【課題】クロム薄膜のエッチング精度を上げる【解決手段】本発明のエッチング方法では、反応ガスである塩素ガスと、酸素ガスと、飽和炭化水素ガスとを真空雰囲気に導入しながら、プラズマを発生させてクロム薄膜２２をエッチングする。反応ガスに添加された飽和炭化水素ガスはプラズマが発生すると分解して分解物が生成される。真空雰囲気の圧力は５Ｐａ以上１５Ｐａ以下に維持されているので、飽和炭化水素ガスの分解物はエッチング対象物２０の表面近傍で重合し、重合物が形成される。この重合物は、レジスト層２３の表面及び側壁に付着、又は結合するので、エッチング工程でレジスト層２３の膜厚及び幅が減少することがない。従って、本発明によれば、クロム薄膜２２はレジスト層２３の初期パターンに沿ってエッチングされる。【選択図】図２
2004103632.tif 000002
【特許請求の範囲】
【請求項１】
真空雰囲気中にクロム膜を有するエッチング対象物を配置し、前記真空雰囲気中に反応ガスを導入し、反応ガスのプラズマを発生させ、前記クロム膜をエッチングするエッチング方法であって、
塩素ガスと、酸素ガスとを含有する前記反応ガスと、飽和炭化水素のガスを導入し、
前記真空雰囲気の圧力を５Ｐａ以上１５Ｐａ以下に維持した状態で前記エッチングを行うエッチング方法。
【請求項２】
前記塩素ガスと前記酸素ガスの流量の比率を１：２から１：１の範囲にし、
前記飽和炭化水素ガスの流量を、前記塩素ガスと前記酸素ガスと前記飽和炭化水素ガスとの合計流量の５％以上１５％以下にして、前記反応ガスを前記真空雰囲気中に導入する請求項１記載のエッチング方法。
【請求項３】
前記真空雰囲気中の前記塩素ガスと前記酸素ガスの含有比率を１：２から１：１の範囲にし、
前記真空雰囲気中の前記飽和炭化水素ガスの含有量を、前記酸素ガスと前記塩素ガスと前記飽和炭化水素の合計含有量の５％以上１５％以下にする請求項１記載のエッチング方法。
【請求項４】
前記飽和炭化水素のガスは、メタンガスとエタンガスのいずれか一方又は両方を含有する請求項１乃至請求項３のいずれか１項記載のエッチング方法。
【発明の詳細な説明】
【０００１】
【発明の属する技術分野】
本発明は、放電プラズマを利用したエッチング方法に関し、特に、クロム（Ｃｒ）膜をドライエッチングする技術に関する。
【０００２】
【従来の技術】
従来より、ガラス基板の表面にパターニングされたクロム膜を配置したフォトマスクは広く用いられており、一般に、クロム膜のパターニングには反応ガスのプラズマを利用したドライエッチング法が用いられている。
【０００３】
Ｃｒの化合物に低温度で蒸気圧を持つものとしてＣｒＣｌ２Ｏ２（Ｃｈｒｏｍｙｌ　Ｃｈｌｏｒｉｄｅ）がある。従って、Ｃｒのエッチングには反応ガスとしてＣｌ２とＯ２が、ほぼ同量混合され、使用される。Ｃｒのエッチングはラジカル反応性であるが詳しい反応機構は解明されていない。
【０００４】
しかし、ラジカル反応なので基板温度と圧力が主パラメータであり、これらの量の制御がエッチ形状、エッチ速度を決める重要な鍵となる。温度が高すぎれば反応が進行しすぎて、等方的なエッチ形状を呈し、寸法縮小幅（初期パターン幅よりの縮小幅；Ｃｒｉｔｉｃａｌ　Ｄｉｍｅｎｓｉｏｎ　Ｌｏｓｓ（ＣＤロス））が大きくなるばかりでなく、垂直形状も得られない。
【０００５】
圧力については、多少複雑な要因が内包されている。圧力を高くするとラジカル密度（Ｃｌ、Ｏ密度）は高くなるが、基板付近における生成物（ＣｒＣｌ２Ｏ２（Ｃｈｒｏｍｙｌ　Ｃｈｌｏｒｉｄｅ）を主としたエッチング生成物）の濃度も高くなる。
【０００６】
圧力が低い場合、基板近傍における生成物の濃度も高くなり、再付着が起こると考えられる。従って、エッチ速度やＣＤロスの量が圧力に単純には比例しない。
圧力を上げていくと、ある圧力でエッチ速度、ＣＤロスとも最大値を示し、さらに圧力を上げると減少する傾向を示す。流量を増すと、この最大値を示す圧力の領域が高圧側にシフトする。
【０００７】
従来技術におけるＣｒのエッチングは、ガス系として塩素ガス（Ｃｌ２）と酸素ガス（Ｏ２）が用いられてきた。圧力は静電結合方式（ＣａｐａｃｉｔｉｖｅＣｏｕｐｌｅｄ　ｐｌａｓｍａ；ＣＣＰ）で２Ｐａ〜１５Ｐａ、誘導結合方式（Ｉｎｄｕｃｔｉｖｅ　Ｃｏｕｐｌｅｄ　Ｐｌａｓｍａ；ＩＣＰ）では１Ｐａ〜３Ｐａであった。
【０００８】
例えば、ＩＣＰのエッチング例について述べると、Ｃｌ２の流量が９０ＳＣＣＭ、Ｏ２の流量が１０ＳＣＣＭ、圧力１Ｐａ、誘導結合に用いるコイルの印加電力が２ｋＷ、エッチング対象の基板を載置する電極の印加電力が３０Ｗ、基板温度−２０℃の条件で、膜厚１００ｎｍのＣｒ層を、Ｌｉｎｅ＆ｓｐａｃｅパターンにエッチングしたとき、レジストに対する選択比（Ｃｒエッチ速度／レジストエッチ速度）はほぼ１で、寸法縮小幅（初期パターン幅よりの縮小幅；ＣＤロス）が４０ｎｍであった。この時のエッチ速度は約５０ｎｍ／ｍｉｎである。
【０００９】
次に、圧力を１３Ｐａにして、流量が３０ＳＣＣＭのＣｌ２と、流量が５０ＳＣＣＭのＯ２を導入し、コイルの印加電力が７５０Ｗ、電極の印加電力を２０Ｗの条件でエッチングしたところ、レジストに対する選択比（Ｃｒエッチ速度／レジストエッチ速度）は同様にはぼ１で、寸法縮小幅（初期パターン幅よりの縮小幅；ＣＤロス）が３５ｎｍであった。この時のエッチ速度は約１８ｎｍ／ｍｉｎである。何れの実験においても、コイルに印加する高周波電力の周波数は１３．５６ＭＨｚ、電極に印加する高周波電力の周波数は１２．５６〜１３．５６ＭＨｚであった。
【００１０】
以上述べてきたように、従来技術においては、エッチ速度が１５〜５０ｎｍ／ｍｉｎと低い上にＣＤロスも大きく３０〜４０ｎｍ／１００ｎｍ（ＣＤロス幅／エッチング膜厚）であり、レジストの選択比も１前後と低いものであった。特にＣＤロスの大きさは深刻で、微細パターンのエッチングを行う上で大きな寸法縮小幅は致命的な問題となっている。
【００１１】
例えば膜厚１００ｎｍで２００ｎｍの線幅をエッチングした場合、エッチング終了後の線幅は１２０〜１３０ｎｍに細ってしまう。線幅がさらに狭くなり１００ｎｍとなった場合にはエッチング後の線幅が殆ど残らない状態になる。
【００１２】
【発明が解決しようとする課題】
本発明は上記従来技術の要求に応じるために創作されたものであり、その目的は、クロム膜のエッチング精度を向上させる技術を提供するものである。
【００１３】
【課題を解決するための手段】
上記課題を解決するために、請求項１記載の発明は、真空雰囲気中にクロム膜を有するエッチング対象物を配置し、前記真空雰囲気中に反応ガスを導入し、反応ガスのプラズマを発生させ、前記クロム膜をエッチングするエッチング方法であって、塩素ガスと、酸素ガスとを含有する前記反応ガスと、飽和炭化水素のガスを導入し、前記真空雰囲気の圧力を５Ｐａ以上１５Ｐａ以下に維持した状態で前記エッチングを行うエッチング方法である。
請求項２記載の発明は、請求項１記載のエッチング方法であって、前記塩素ガスと前記酸素ガスの流量の比率を１：２から１：１の範囲にし、前記飽和炭化水素ガスの流量を、前記塩素ガスと前記酸素ガスと前記飽和炭化水素ガスとの合計流量の５％以上１５％以下にして、前記反応ガスを前記真空雰囲気中に導入するエッチング方法である。
請求項３記載の発明は、請求項１記載のエッチング方法であって、前記真空雰囲気中の前記塩素ガスと前記酸素ガスの含有比率を１：２から１：１の範囲にし、前記真空雰囲気中の前記飽和炭化水素ガスの含有量を、前記酸素ガスと前記塩素ガスと前記飽和炭化水素の合計含有量の５％以上１５％以下にするエッチング方法である。
請求項４記載の発明は、請求項１乃至請求項３のいずれか１項記載のエッチング方法であって、前記飽和炭化水素のガスは、メタンガスとエタンガスのいずれか一方又は両方を含有するエッチング方法である。
【００１４】
本発明は上記のように構成されており、真空雰囲気中に反応ガスを導入した状態で、真空雰囲気中に誘導電磁場を形成すると、その誘導電磁場によって反応ガスが電離して反応ガスのプラズマが形成される。
プラズマが形成されると、ＣＨ、ＣＨ２、ＣＨ３、Ｈのような飽和炭化水素の分解物が発生するが、真空雰囲気の圧力は５Ｐａ以上と高いので、それらの分解物はエッチング対象物の表面近傍で重合し、Ｃ２Ｈ５等の重合物が生成される。
【００１５】
クロム膜の表面にパターニングされたレジスト膜を配置してエッチングを行うと、レジスト膜の表面及び側面にＣ２Ｈ５等の重合物が付着、又は、結合し、レジスト膜が保護される。従って、エッチング工程でレジスト膜の幅や膜厚が減少せず、クロム膜がレジスト膜の最初のパターン通りにエッチングされる。
【００１６】
【発明の実施の形態】
図１の符号１は本発明方法に用いるエッチング装置の一例を示している。
このエッチング装置１は、石英等の誘電材料が筒状に成形された真空槽２を有している。
【００１７】
真空槽２は鉛直に配置されており、その上端と下端の開口に、ステンレス等の金属材料で構成された天板３と底板４が取り付けられると、真空槽２の内部の空間はこれらの天板３と底板４によって密閉されるようになっている。
底板４上には、板状の電極６が配置されており、エッチング対象物２０をその電極６上に配置した後、真空排気系５によって真空槽２の内部を真空排気する。
【００１８】
真空槽２の外部には、３個の流動制御器１２〜１４がそれぞれ配置されており、流動制御器１２〜１４は塩素ガス（Ｃｌ２）と、酸素ガス（Ｏ２）と、飽和炭化水素ガス（ここではメタンガス、ＣＨ４）とが充填されたガスタンクにそれぞれ接続されている。ここでは、各流動制御器１２〜１４に接続されたガスタンクを図示しない。
【００１９】
天板３の真空槽２内部側の表面にはシャワーヘッド７が取り付けられており、真空槽２内が所定圧力まで真空排気された後、各流動制御器１２〜１４から、塩素ガスと酸素ガスとメタンガスとを混合器１１に供給し、混合器１１内で均一に混合して反応ガスを形成した後、その反応ガスをシャワーヘッド７から真空槽２内に放出する。
【００２０】
このとき、本発明方法では、塩素ガスと酸素ガスの流量比率は１：２から１：１の範囲であり、飽和炭化水素ガスの流量は、この飽和炭化水素ガスの流量に加え、塩素ガスと酸素ガスとの流量を合計した値の５％以上１５％以下の範囲になるように調整する。
具体的な流量は、真空槽２の大きさや、真空排気系の排気量にもよるが、塩素ガスの流量は２０ｓｃｃｍ以上６０ｓｃｃｍ以下の範囲であり、酸素ガスの流量を３０ｓｃｃｍ以上１５０ｓｃｃｍ以下の範囲で上記流量比率になるようにした。
【００２１】
真空槽２の外周にはコイル９が巻き付けられており、真空排気をしながら上記の反応ガスを導入し、真空槽２の内部が５Ｐａ以上１５Ｐａ以下の圧力で安定したところで、コイル用高周波電源１７によってコイル９に通電し、高周波電流（ここでは１３．５６ＭＨｚ）を流すと、真空槽２内に誘導電磁場が形成され、反応ガスがプラズマ化する。
その状態で、電極用高周波電源１６を起動し、電極６に高周波電圧（ここでは１３．５６ＭＨｚ）を印加すると、プラズマ中に含まれる反応ガスの原子が電極６に引きつけられ、電極６上のエッチング対象物２０表面に入射する。
【００２２】
エッチング対象物２０は、薄板状のガラス基板２１と、ガラス基板２１の表面に全面成膜されたクロム（Ｃｒ）膜２２と、ノボラック樹脂等の樹脂で構成され、クロム膜２２の表面に配置されたレジスト膜２３とを有している。レジスト膜２３は所定形状にパターニングされており、その開口２６の底面にはクロム膜２２の表面が露出している。
【００２３】
エッチング対象物２０はガラス基板２１の裏面が電極６と接触し、表面側、即ち、クロム膜２２とレジスト膜２３とがシャワーヘッド側に向けられており、エッチング対象物２０にプラズマ化した反応ガスが入射すると、その反応ガス中の活性な酸素や塩素が、開口２６の底面に露出するクロム膜２２表面と反応し、クロム膜２２が膜厚方向にエッチングされる。
【００２４】
このとき、レジスト膜２３の表面と、開口２６の内壁であるレジスト膜２３の側壁も活性な酸素や塩素によってエッチングされるが、そのとき生成されたレジスト膜２３表面のダングリングボンドが、反応ガス中に含まれる飽和炭化水素の分解物や重合物と反応し、レジスト膜２３の表面や側壁に薄膜が形成され、レジスト膜２３の厚み、及び幅の減少が緩和される。
【００２５】
飽和炭化水素ガスとして反応ガス中にメタンガスが含まれる場合は、メタンガスの分解物として、Ｃ、ＣＨ、ＣＨ２、Ｈ等が発生し、これらの分解物と、反応ガス（Ｏ２、Ｃｌ２）とが、レジスト膜２３の表面近傍で多重衝突し、Ｃ２Ｈ４、Ｃ２Ｈ５、Ｃ３Ｈ６、又は、ＣｗＨｘＣｌｙＯｚ（化学式中ｗ、ｘ、ｙ、ｚはそれぞれ任意の整数である）の一般式で表される重合物が生成され、これらの重合物が、レジスト膜２３の表面及び側壁に露出するダングリングボンドと結合し、レジスト膜２３の表面及び側壁に、重合物の薄膜が形成されると考えられる。
【００２６】
上記のようなクロム膜２２のエッチングを行うと、反応ガスイオンの入射とエッチング反応によってエッチング対象物２０が加熱されるが、電極６内には不図示の冷却装置が配置されており、エッチング対象物２０を冷却することで、エッチング工程中はエッチング対象物を所望温度に維持する。
クロム膜２２がエッチングされ、開口２６底面にガラス基板２１が露出したところで、エッチングを終了させる。
【００２７】
図２（ａ）の符号Ｗ０と、符号Ｗ１はパターニングされたレジスト膜２３のうちの細長の部分のエッチング前とエッチング後の幅をそれぞれ示している。
上述したように、本発明のエッチング法では、レジスト膜２３の表面及び側壁が保護されるので、レジスト膜２３の幅はエッチングの前後で変化せず、クロム膜２２が露出するレジスト膜２３間の開口の幅が一定になる。
【００２８】
即ち、飽和炭化水素ガスによって開口幅が一定になり、且つ、電極６への高周波電圧の印加によってクロム膜２２は膜厚方向にエッチングされるため、エッチング後のクロム膜２２の幅は、エッチング前のレジスト膜２３の開口の幅と略等しく、エッチング精度が極めて高くなっている。
従って、本発明方法によれば、例えば高精度のフォトマスクやレティクルを作製することができる。
【００２９】
【実施例】
＜実施例＞
真空槽２内の圧力を１３Ｐａ、エッチング対象物２０の温度を２０℃、コイル９での印加電力を７５０Ｗ、電極６での印加電力を２０Ｗ、塩素ガスの流量を３０ｓｃｃｍ、酸素ガスの流量を５０ｓｃｃｍ、メタンガスの流量を５ｓｃｃｍとし、膜厚が１００ｎｍのクロム薄膜を幅０．１６μｍのラインと幅０．２４μｍのスペース状にパターン転写した。
【００３０】
＜比較例１＞
圧力約１Ｐａ、エッチング対象物の温度−２０℃、コイルの印加電力２ｋＷ、電極６の印加電力３０Ｗ、塩素ガス流量８５ｓｃｃｍ、酸素ガス流量１０ｓｃｃｍ、メタンガス流量５ｓｃｃｍの条件でクロム薄膜のエッチングを行った。
＜評価＞
上記実施例と比較例１において、実施例と比較例１のエッチング時間ｔ１、ｔ２と、クロム膜２２の膜厚Ｄ１、Ｄ２とから、実施例と比較例１のクロム膜２２のエッチング速度ＳＣｒ１、ＳＣｒ２（ＳＣｒ＝Ｄ／ｔ）をそれぞれ求めた。
【００３１】
また、レジスト膜２３のエッチング前後の膜厚を測定し、実施例と比較例１のエッチング時間ｔ１、ｔ２と、レジスト膜２３のエッチング前後での膜厚の差△ｄ１、△ｄ２とから、実施例と比較例１のレジスト膜２３のエッチング速度ＳＲ１、ＳＲ２（ＳＲ＝△ｄ／ｔ）をそれぞれ求めた。
【００３２】
更に、実施例と比較例１のクロム膜２２のエッチング速度ＳＣｒ１、ＳＣｒ２とレジスト膜２３のエッチング速度ＳＲ１、ＳＲ２の比から、実施例と比較例１の選択比Ａ１、Ａ２を求めた（Ａ＝ＳＣｒ／ＳＲ）。
また、実施例と比較例１のレジスト膜２３のエッチング前後の幅を測定し、幅の減少量△Ｗ１、△Ｗ２を求めた。
【００３３】
比較例１ではクロム膜のエッチング速度ＳＣｒ２は５０ｎｍ／分であり、選択比Ａ２は約３、寸法縮小幅△Ｗ２は３０ｎｍであった。
これに対し、実施例では、クロム膜２２のエッチング速度ＳＣｒ１は７５ｎｍ／分であり、比較例１の約１．５倍であった。また、実施例では選択比Ａ１は約１５であり、寸法縮小幅△Ｗ１は２０ｎｍであった。
以上の測定結果から、実施例では、レジスト膜２３の膜厚と幅の減少が比較例１に比べて小さいことがわかる。
【００３４】
また、比較例１のエッチング条件のうち、酸素ガスと塩素ガスとメタンガスの流量の比率を変化させてエッチングを行ったが、選択比Ａと幅の減少量△Ｗは改善されなかった。これらのことから、反応ガスが炭化水素ガスを含有した場合でも、真空槽２内の圧力が１Ｐａと低い場合には、レジスト膜が充分に保護されないことがわかる。
【００３５】
更に、下記比較例２〜３の条件で、上記実施例に用いたものと同じエッチング対象物のクロム薄膜をエッチングした。
＜比較例２＞
反応ガスがメタンガスを含有しない以外は実施例と同じ条件でエッチングを行った。
【００３６】
＜比較例３＞
真空槽２内の圧力を１．５Ｐａにした以外は実施例と同じ条件でエッチングを行った。
＜比較例４＞
反応ガスがメタンガスを含有せず、且つ、真空槽２内の圧力を１．５Ｐａにした以外は実施例と同じ条件でエッチングを行った。
【００３７】
＜評価＞
エッチングされる前のエッチング対象物２０と、上記実施例、比較例２〜３でエッチングされた後のエッチング対象物２０の電子顕微鏡写真を撮影した。
エッチング前のエッチング対象物２０の電子顕微鏡写真を図３に示し、実施例でエッチングされたエッチング対象物２０の電子顕微鏡写真を図４に示し、比較例２〜４でエッチングされたエッチング対象物の電子顕微鏡写真を図５〜７に示す。
【００３８】
図３と図４を比較すると、実施例では、レジスト膜２３の幅方向の減少量が非常に少なく、また、クロム膜２２はエッチング前のレジスト膜２３のパターン通りにエッチングされたことがわかる。
図３と図５〜７を比較すると、比較例２〜４では、レジスト膜２３の幅方向の減少量が大きく、特に、真空槽内の圧力が１．５Ｐａであった比較例３、４では幅方向の減少量が非常に大きく、エッチング後のクロム膜の幅は、エッチング前のレジスト膜２３のパターンに比べ非常に狭くなっている。
【００３９】
更に、真空槽２内の圧力を変えてクロム膜２２のエッチングを行ったところ、真空槽２内の圧力が１Ｐａ〜４Ｐａでは、レジスト膜２３の幅方向の減少量が大きく、クロム膜２２のエッチング精度が悪かったが、真空槽２内の圧力を５Ｐａ以上に上げたところ、レジスト膜２３の幅方向の減少量が小さく、エッチング精度が改善された。
真空槽２内の圧力が１５Ｐａを超えると放電安定性が悪くなるので、クロム膜２２をエッチングするときの最適圧力範囲は５Ｐａ以上１５Ｐａ以下であることがわかる。
【００４０】
上記実施例と各比較例では、誘電材料で構成された真空槽２の外周にコイル９が巻き回されたエッチング装置１を用いたが、本発明方法は、そのエッチング装置１を使用する場合に限定されるものではない。
図８の符号５１は本発明に用いるエッチング装置の他の例を示している。
【００４１】
このエッチング装置５１は、上述したエッチング装置１の真空槽２とは異なり、ステンレス製の真空槽５２を有しており、その天井に誘電体材料で構成された天板５３が配置されている。その天板５３上に渦巻状のコイル５９が配置されている。
【００４２】
このエッチング装置５１の他の構成は上記実施例のエッチング装置１と同じ構成であり、同じ部材には同じ符号を付して説明を省略する。
上述したエッチング装置１の場合と同様に、コイル用高周波電源６７によってコイル５９に通電し、高周波電流（ここでは１３．５６ＭＨｚ）を流すと、真空槽５２内に誘導電磁場が形成され、反応ガスがプラズマ化する。
【００４３】
その状態で、電極６に高周波電力を印加すると、プラズマ中に含まれる反応ガスのイオンが電極６に引きつけられ、電極６上のエッチング対象物２０に入射し、クロム膜２２がエッチングされるようになっている。
【００４４】
このエッチング装置５１でも、クロム膜２２がエッチングされるときに、反応ガス中に含有された飽和炭化水素ガスによってレジスト膜２３の表面及び側壁が保護されるので、上述したエッチング装置１の場合と同様に、クロム膜２２のパターニング精度が高い。
【００４５】
以上は反応ガスを塩素ガスと、酸素ガスと、飽和炭化水素ガスで構成する場合について説明したが、反応ガスにアルゴンガス（Ａｒ）のような希釈ガスを含有させることもできる。
また、反応ガスに含有させる飽和炭化水素ガスはメタンガスに限定されるものではなく、飽和炭化水素ガスとして、エタンガス、又はエタンガスとメタンガスの両方を用いることもできる。
【００４６】
以上は、ガラス基板２１表面のクロム膜２２をエッチングし、フォトマスクを作製する場合について説明したが、本発明のエッチング方法の用途はこれに限定されるものではない。
例えば、シリコンウェハ表面のクロム薄膜を本発明によりパターニングし、パターニングされたクロム薄膜をマスクとして、シリコンウェハ表面の酸化被膜をエッチングすることもできる。
また、本発明のエッチング方法の他の用途としては、光デバイスの導波路や、バイオチップの作製がある。
【００４７】
【発明の効果】
本発明によれば、レジスト膜はエッチング中に飽和炭化水素ガスによって保護され、レジスト膜のパターンがエッチングの過程で変化しないので、クロム薄膜のパターニング精度が高い。
【図面の簡単な説明】
【図１】本発明に用いるエッチング装置の一例を説明する図
【図２】（ａ）、（ｂ）：レジスト膜の幅の変化を説明する図
【図３】エッチング前のエッチング対象物を撮影した断面電子顕微鏡写真
【図４】本発明のエッチング方法によりエッチングされたエッチング対象物の断面電子顕微鏡写真
【図５】比較例２でエッチングされたエッチング対象物の断面電子顕微鏡写真
【図６】比較例３でエッチングされたエッチング対象物の断面電子顕微鏡写真
【図７】比較例４でエッチングされたエッチング対象物の断面電子顕微鏡写真
【図８】本発明に用いるエッチング装置の他の例を説明する図
【符号の説明】
１……エッチング装置　　２０……エッチング対象物　　２２……クロム膜　２３……レジスト膜　　２、５２……真空槽　　６……電極　　７……シャワーヘッド　　９、５９……コイル　　１１……混合器　　１２〜１４……流動制御器　　１６、１７……高周波電源
【図１】
2004103632.tif 000003
【図２】
2004103632.tif 000004
【図３】
2004103632.tif 000005
【図４】
2004103632.tif 000006
【図５】
2004103632.tif 000007
【図６】
2004103632.tif 000008
【図７】
2004103632.tif 000009
【図８】
2004103632.tif 000010